(57)【特許請求の範囲】
【請求項１】
空気中の水分によって硬化反応するアルコキシシロキサンをビヒクルの主成分とし、金属粉末と溶剤を混合したものであって、該金属粉末の混合量は、該ビヒクル１００容積部に対して金属粉末が３０〜５０容積部であり、該金属粉末は、アルミニウム粉末、銀粉末、クロム粉末、ニッケル粉末の中から選ばれる１又は複数のものであり、さらに沈降防止剤を混合したことを特徴とする放射熱軽減塗料。
【請求項２】
請求項１記載の放射熱軽減塗料を、被保護物に厚み５〜１００μｍの厚みで塗布することを特徴とする放射熱軽減方法。
【請求項３】
下地として、空気中の水分によって硬化反応するアルコキシシロキサンをビヒクルとし、中空バルーンを混合した下地材を塗布しておくものである請求項２記載の放射熱軽減法。
【請求項４】
被保護物が内部に空間を有する容器の場合、その容器の内側に塗布するものである請求項２又は３記載の放射熱軽減法。
【請求項５】
被保護物が内部に空間を有する容器の場合、その容器の内側と外側の両方に塗布するものである請求項３又は４記載の放射熱軽減法。
【発明の詳細な説明】
【技術分野】
【０００１】
本発明は、物質の放射熱軽減塗料及び放射熱軽減方法に関するものである。
【背景技術】
【０００２】
物質によっては、その温度を維持する必要のあるものがる。例えば、反応容器、貯蔵庫、送液管等である。温水を配管によって送る場合、何も処理しなければその途中で放熱し温度が下がる。これではエネルギーの無駄である。これを軽減するために、通常は配管に保温処理を行う。例えば、岩綿などの断熱材を周囲に固着する方法などである。
【０００３】
この方法は、熱を逃がす物体（上記例では配管）の表面温度を下げて、放熱量を下げるものである。なぜならば、放熱量は、周囲との温度差が大きくなれば大きくなる（約４乗）ためである。
【０００４】
しかし、この表面に保温材を貼付する方式はどうしても手間と費用がかかる。
そこで、簡易には、断熱効果を有する塗料を厚く塗布することも行われている。例えば、１〜２ｍｍの厚みで塗布するのである。しかしながら、このような塗布方法では、放熱量はほとんど下がらないのである。
【発明の概要】
【発明が解決しようとする課題】
【０００５】
本発明者は、物質を保温すること、即ち物質から熱量が無駄に放出されることを軽減するには、物質の表面温度を下げるだけでなく、他の方法もあるという認識から本発明を完成したものである。
エネルギーの損失（放出）を軽減することが最終目的であるため、それが達成できれば、表面温度は基本的には無関係であるのである。
【課題を解決するための手段】
【０００６】
以上のような状況に鑑み、本発明者は鋭意研究の結果本発明放射熱軽減塗料及び放射熱軽減方法を完成したものであり、その特徴とするところは、塗料にあっては、空気中の水分によって硬化反応するアルコキシシロキサンをビヒクルの主成分とし、金属粉末と溶剤を混合したものであって、該金属粉末の混合量は、該ビヒクル１００容積部に対して金属粉末が１０〜６５容積部であり、該金属粉末は、アルミニウム粉末、銀粉末、クロム粉末、ニッケル粉末の中から選ばれる１又は複数のものである点にあり、軽減方法にあっては、上記放射熱軽減塗料を、被保護物に厚み５〜１００μｍの厚みで塗布する点にある。
【０００７】
ここで、アルコキシシロキサンとは、Ｓｉ−Ｏ結合（シロキサン結合）を持ち、分子内にアルコキシ基を有するものである。空気中の水分によって硬化反応するもので、アルコキシシロキサン単体でも、それにアルコキシドを少量（３〜１０重量％）混合したものでもよい。
分子末端がアルコキシシリル基で封鎖されたものはアルコキシオリゴマーであり、これが硬化するもの等でよい。
【０００８】
溶剤は、塗布剤の粘度調整のため加えるもので、硬化後には原則として残らないものである。溶剤としては、アルコキシシロキサンが溶解すればよく、アルコール系やケトン系等でよく、特別なものである必要はない。
混合量も塗布しやすさで決めればよく、自由である。通常は、アルコキシシロキサン１００容積部に対して、溶剤が１０〜５０容積部程度である。
【０００９】
ここでいう金属粉末とは、アルミニウム粉末、銀粉末、クロム粉末、ニッケル粉末の中から選ばれる１又は複数のものである。これらに限定している理由は、シュテファン・ボルツマンの放射熱の公式のε（放射率）が非常に小さいもので、かつビヒクルに混合した場合でも、その効果を十分有しているものである。これは発明者が種々の実験で見出したものである。
アルコキシシロキサンと金属粉末の混合比率は、前者１００容積部に対して、金属粉末が１０〜６５容積部（粉末のみの換算で）、好ましくは３０〜５０容積部である。容積で規定しているのは、表面の性質を問題としているため、重量ではなく、その体積で決まるためである。
【００１０】
金属粉末は、そのサイズとしては、０．５〜５０μｍ程度のものである。粒度がある程度分散するため、中心サイズ（平均サイズ）がこの範囲ならよい。
【００１１】
この金属粉末が、ビヒクル１００容積部に対して２０容積部以上というように非常に多いことが本発明の特徴である。物体を保温する場合、通常は表面温度を下げようとするため、塗料で保温する場合、断熱塗料を塗布することとなる。断熱塗料は、熱の伝導が小さいことが前提であるため、塗料に金属を入れることはない。よって、保温のために塗布される塗料で、金属粉末入りのものはないのである。
【００１２】
現在、市販されている金属粉末入りの塗料は、当然断熱目的ではなく、他の目的のものである。例えば、表面保護、美観その他である。このようなものには、本発明のように多量に金属粉末を入れるものはない。
発明者の調査では、ビヒクル１００容積部に対して５容積部以下のものしかなかった。
目的がまったく異なるため当然である。
【００１３】
さらに、本発明塗料には、沈降防止剤を加えてもよい。これは、金属粉末が沈降して下方に偏ることを防止するためである。これを加えないと、混合容器の底部に金属粉末が偏ることが多い。
沈降防止剤としては、どのようなものでもよい市販のものでよい。
【００１４】
放射熱軽減方法にあっては、上記放射熱軽減塗料を、被保護物に厚み５〜１００μｍの厚み（溶剤が揮発した後）で塗布するだけである。従来の断熱塗料のように、厚く塗布する必要はなく、費用がかかるだけでなく、１００μｍ以上塗布するとかえって逆効果になる。５μｍ以下では効果が小さい。しかし、好ましくは７〜５０μｍであり、より好ましくは１０〜３０μｍである。
【００１５】
被保護物に塗布する方法は、自由であり、刷毛やローラー等で通常の方法で塗布すればよい。スプレー方式でも可能である。
【００１６】
本発明塗布剤は、金属粉末が多量に含まれているため、熱伝導が大きく、これを塗布しても被塗布物の表面温度は下がらない。理由は明らかではないが、発明者の実験では、表面温度が上がったケースもあった。
【００１７】
次に本発明塗料が放射熱を軽減する理由について説明する。
通常は、物体を保温する（温度ができるだけ下がらないようにする）には、表面温度を下げ（断熱し）、放熱量を下げる。
これは、放熱量は、シュテファン・ボルツマンの式から、物体の表面温度の４乗と、大気（放熱する周囲環境の意味）温度の４乗との差に比例するためである。
Ｅ＝ｋ（Ｔ14−Ｔ24）
Ｔ1 は、物体の表面温度、Ｔ2 は大気温
ｋは、種々の係数。
【００１８】
例えば、大気温が２７℃（３００Ｋ）の場合、物体の表面温度が１２７℃（４００Ｋ）と、１０７℃（３８０Ｋ）とでは次ような差がある。
Ｅ１＝σε×（４００4−３００4）＝ｋ×１．７５×１０10
Ｅ２＝σε×（３８０4−３００4）＝ｋ×１．２８×１０10
Ｅ１：表面温度が１２７℃の放熱量
Ｅ２：表面温度が１０７℃の放熱量
σ：定数（5.6697×10-8)
ε：放射率（表面の色や性質で決まる定数）
【００１９】
放射率（ε）とは、ある物体から外部に放出されるエネルギーと黒体でのそれとの割合である。ここでいう黒体は赤外線を受けたとき、まったく反射せず、すべてを吸収するものをいう。このようなものは、赤外線を放出するときにも完全に放出するので、その比をとるのである。
例えば、通常の塗料や油は０．９８程度である。
【００２０】
上記の例では、１．２８／１．７５＝０．７３
よって、σとεが同じであれば、表面温度が２０℃さがれば、放熱量は７３％になる。
このように表面温度に依存するため、表面温度を下げようとするのである。
【００２１】
しかしながら、この上記の種々の係数の中に、ε（放射率）が含まれている。これは、熱を放射する物体の表面の色や性質で決まる数値であり、１以下の定数である。即ち、このεを小さくできれば、放射熱量はそれに比例して下がるのである。
【００２２】
従来、このように断熱せず（断熱を考慮せず）に放射熱量を下げるという考え方はまったくなかったため、本発明のような塗料は存在しなかった。
【００２３】
次に本発明で使用する金属粉のεの値について説明する。
例えば、アルミニウム粉末では０．１６、磨いた面のアルミ板では０．０６であった。しかし、ビヒクルに混合し、その表面のεは、ほぼ０．４〜０．５５程度である。
また、一般の断熱塗料では、前記したとおり、０．９５以上である。また、その色がシルバーであっても、０．６〜０．９である。
【００２４】
εは、色や表面状態で決まるため、塗布した塗料表面が汚れると値が変化する。前記した通り、油は０．９８であるため、油で汚れると、どんどん１に近づくことになる。即ち、放射熱量がどんどん大きくなる。
【００２５】
このような油等の汚れは、通常の塗料に付着すると、非常に取れにくく、グラインダーのようなもので研磨しなければならないほどである。しかし、本発明塗料は、アルコキシシロキサンをビヒクルとしているため、表面がガラスのようになり、通常の塗料異なり、汚れが非常に簡単に落ちる。例えば、乾いたダスターでふき取るだけでほとんど除去できる。
このように汚れが簡単に除去できることが放射率を低く保つ大きな要素となるのである。
【００２６】
本発明塗料は、基本的にはどのようなものにも塗布することができる。容器や配管、壁面、床、その他どのようなものでもよい。その表面温度も、非常に高い（６００℃以上等）場合は別であるが、自由である。
【００２７】
また、前記した容器その他に直接（さび止め等の塗料の上も含む）塗布してもよいが、断熱塗料を塗布した上に塗布してもよい。これは、断熱塗料により表面温度を下げ、その表面に塗布し、εを下げ放射熱量をより下げるのである。
【００２８】
このような断熱塗料はどのようなものでもよいが、空気中の水分によって硬化反応するアルコキシシロキサンをビヒクルとし、中空バルーンを混合した断熱塗料（下地材）が好適である。
【００２９】
ここで中空バルーンとは、ガラスやセラミックの中が空洞になったもので、そのサイズは、２０μｍ〜５００μｍ程度のものである。粒度分布もあるため、中心サイズが３０〜１２０μｍが好適である。
ビヒクルに対する混合割合は、ビヒクル１００重量部に対して、２０〜８０重量部程度である。
【００３０】
この下地材の塗布厚みは、１〜５ｍｍ程度が好適である。勿論、より厚く何層にも塗布してもよいが、あまり厚く塗布するのでは、岩綿等を貼った方が簡単、安価になるため意味はない。
【００３１】
さらに、本発明の塗料を塗布する場所は、通常は放熱する物体の表面に塗布するのであるが、吸熱する表面に塗布してもよい。吸熱を軽減してその結果として放熱を軽減するのである。例えば、容器の内部に熱源がある場合、その熱源から放熱して容器の内面から容器に熱が吸収され、その熱が容器の外表面から大気に放出される。この時の容器への吸収を軽減するのである。
【００３２】
前記したシュテファン・ボルツマンの式は、放熱だけでなく吸収にも当てはまるもので、放射率が小さいと、吸収も小さくなるのである。よって、容器の内部に塗布することに大きな意味があるのである。さらに、内部と外表面の両方に塗布してもよい。このように保温の目的で、断熱効果を期待しないものを容器の内側に塗布するということは従来まったく考えられないことであった。
【発明の効果】
【００３３】
本発明の放射熱軽減塗料には次のような効果がある。
（１）  薄く塗布するだけで、εが小さくなるため放射熱量が小さくなる。よって、保温効果があり、エネルギーの軽減につながる。
（２）  アルコキシシロキサンをビヒクルとしているため、汚れが簡単に落ちる。そのため、放射率を低く保つことができる。
（３）  薄く塗布するだけであるため、簡単で安価である。
（４）  中空バルーンを含む下地材を塗布した後、本発明塗料を塗布すると非常に大きな効果がある。
【図面の簡単な説明】
【００３４】
【図１】金属粉末の混合量と放射率の相関関係を示すグラフである。
【発明を実施するための最良の形態】
【００３５】
以下実施例に従って本発明をより詳細に説明する。
【００３６】
実施例１
本発明塗料を調整した。市販されているシリコーンアルコキシオリゴマー（アルコキシシロキサン）（商品名：Ｘ−４０−９２５０、ジメチルシリコーンオイルとメチルトリメトキシシランオリゴマーのブロックポリマー）１００容積部に、アルミニウム粉末を１４．９容積部混合して攪拌した。
このアルミニウム粉末は、粒度として中心サイズが約１５μｍ（径）でほぼ正規分布しているものであり、ターペンやキシレンと混合されて扱いやすくなったものを使用した。ターペン等は揮発性であり、塗布後揮発して消滅するものである。通常アルミ粉末１００重量部に対して、３０〜７０重量部程度混合されている。本出願でいう金属粉末の量は、このターペン等を含まない量であることは当然である。
これに溶剤（イソプロピルアルコール）を２０容積部加えた。
これを攪拌して塗料の実施例１とした。
【００３７】
実施例１と同様であるが、アルミニウム粉末の混合量を２２．３容量部にしたものを実施例２、２９．７容積部にしたものを実施例３、３７．２容積部にしたものを実施例４、４４．６容積部にしたものを実施例５、５２．０容量部にしたものを実施例６とした。
また、実施例３と同じものを、金属を銀に替えて作成した。これを実施例７とした。粉末の大きさもアルミニウムとほぼ同じである。
【００３８】
さらに、金属粉末として、前記実施例より細かいものを用いて実施例を作成した。このアルミニウム粉末は、粒度として中心サイズが約８μｍ（径）でほぼ正規分布したものを用いた。アルミニウムの混合量を変えて実施例８〜実施例１２とした。アルミニウム以外については実施例１と同様である。
【００３９】
比較例１
比較例として、上記の実施例１のアルミニウム粉末の量を７．２容積部にしたものを比較例１とし、同様に８．５容積部のものを比較例２とした。
また、一般のシルバー塗料として、中外商工社製シルバーを用いた。これは、ビヒクルはウレタン樹脂で、アルミ粉末の混合量は１０容積部である。これを比較例３とした。
さらに、実施例１と同様で、アルミニウムの量を７０容量部としたものを比較例４とした。
【００４０】
これらの塗料を、磨き鋼板（１５０×１５０×２ｍｍ）に厚み１５μｍで塗布した。２００℃のヒーター上に載置した。
これの熱電対の表面温度と、サーモメーターによる測定温度を比較した。
この測定の原理について説明する。
【００４１】
放射熱量は基本的には、表面から放出される赤外線量と考えられる。サーモメーターはその赤外線量を測定して逆に表面温度を求めるものである。しかし、前記したとおり、放出熱量は表面温度と放射率の関数であるため、放射率がわからない限りサーモメーターから表面温度は求められない。よって、サーモメーターは擬似黒体を用いて補正されているのである。黒体を用いて補正されているため、放射率がそれより小さい表面を測定した場合、当然実際より低い温度として測定されることとなる。例えば、実際の表面温度が２００℃でも、放射率が０．６４の場合、サーモメーターでは１６０℃と表示される。
【００４２】
今回のようなものでなく、通常人の体温等をサーモメーターで測定する場合には、黒体で補正するのではなく、測定する表面（人の皮膚）を一度熱電対で測定して補正するのである。即ち、その表面の放射率を基準にするためである。
【００４３】
今回は、黒体で補正しているため、当然サーモメーターは低い温度を示す。そのサーモメーターの表示温度と、同じ表面の熱電対の表示温度とのおおよその比が放射率になるのである。
【００４４】
実施例と比較例をヒーター上において、その熱電対と黒体で補正したサーモメーターでその表面温度を比較した。その結果を表１に示す。
放射熱損量は、シュテファン・ボルツマンの式から計算した値である。このときの室温は２８℃であった。
【表１】
0005676371.tif 000002
【００４５】
表１から、熱電対による表面温度と、サーモメーターによる表面温度に大きな差がでている。これが表面の放射率によるものである。放射率の小さなものでは放射熱量が小さくなる。実施例では、放射率は０．０３〜０．３９である。比較例１〜３では、０．４９〜０．７０である。この差は大きく、同じ温度に燃料を使用して維持するとすれば、相当の燃料費の差が生じる。
また、比較例４は金属粉末が多く、平滑に塗布することが困難であった。
【００４６】
本発明では金属粉末の混合量がポイントと思われるため、金属粉末の混合量と放射率の相関関係を調べた。図１は、そのグラフである。横軸が金属粉末の混合量（容量％）で縦軸が放射率である。図１の数値は、表１の実施例８〜実施例１２のものを使用した。ビヒクル１００容積部に対するアルミニウム粉末の混合量が増加すれば放射率は減少するが、０．１０程度の値が限界のようである。
【００４７】
次に、汚れについて説明する。
表１の実施例４と、比較例３に、油（潤滑油）を刷毛で薄く塗布して、乾かした後と、それを乾燥したダスターで簡単にふき取った後の表面温度をサーモメーターで測定した。それぞれ実施例１３と比較例５とした。
その結果を表２に示す。汚染前には、大きな差があることは前記表１からも明らかである。汚染後は、実施例１３であっても０．７７と非常に悪くなっている。しかし、簡単な拭き取り後に、本実施例１３では劇的に回復しているのに対して、比較例５ではほとんど変わらない。即ち、汚れが落ちないのである。
【表２】
0005676371.tif 000003
【００４８】
本発明の他の実施例でも、簡単にほとんどの油が除去できた。工場等では、種々の油が空中に存在しており、短期間（数日）で表面が汚染される。
従来のシルバー系の塗料では、この汚れを除去することが非常に難しく、グラインダーで研磨して塗料を再度塗布するしか方法はなかった。このようなことを数日に１回行なうことはできない。実際にしていなかった。というよりも、表面が汚染されても、表面温度が変わらなければ、熱がより多く逃げているという認識がなかったのである。
【００４９】
本発明では、このような汚染物が簡単に拭き取れるため、例えば、数日に１回又は１週間に１回、乾いた（濡れていればより効果は大きい）ダスターで拭くだけであり、簡単な作業である。
【００５０】
さらに、空気中の水分によって硬化反応するアルコキシシロキサンをビヒクルとし、中空バルーンを混合した断熱塗料を下地材として塗布した上に、本発明実施例３の塗料を塗布した。
この下地材は、ビヒクル１００重量部に中空バルーン４０重量部を混合したものであり、バルーンのサイズは中心サイズが６０μｍで略正規分布するような粒度分布を持ったものである。
【００５１】
この下地材を２ｍｍの厚みで塗布した。そして表２と同様の試験を行なった。その結果を表３に示す。断熱塗料を塗布しているため、表面温度が実施例４より、２１℃下がっている。よって、その分だけ放射熱損量は下がり汚染後の拭き取り等は表２と同様である。
この放射熱損量３９７．２Ｗ／ｍ2というのは、何も下地材を塗布せず、従来のシルバー等の塗料を塗布した比較例３の１１８４．６Ｗ／ｍ2と比較すると相当の差が出ていることは明らかである。
よって、この中空バルーンを含有する下地材との組み合わせがより大きな効果を生じるものである。
【表３】
0005676371.tif 000004
【００５２】
本塗料を、容器の内側に塗布する方式について実験した。容器の中に電気ヒーターを入れたもので行った。ヒーターは最大出力５６０Ｗで、容器は内部が２０ｃｍ×２０ｃｍ×２０ｃｍである。温度センサーは下方のヒーターから５ｃｍ上方の側壁に固定した（センサー部は空中にあり、空気温を測定する）。このセンサーを１４０℃に設定し、それを維持するように自動制御した。
【００５３】
このときの表面温度、サーモメーターによる表面温度を測定し、それから放射率、その他を計算した。実施例として、表１の実施例１２の塗料を外側にのみ塗布したものを実施例１５とし、内側のみに塗布したものを実施例１６、両方に塗布したものを実施例１７とした。また、塗布しないものを比較例６とした。
【００５４】
この結果を表４に示す。実施例１５では、容器の上部表面の温度は内部で設定した１４０℃より高い温度になった。これは、容器内部での空気の対流のためと考えられる。この温度は比較例６とほとんど変わらなかった。これは本発明塗料が断熱を目的にしないため当然といえば当然である。しかし、放熱による熱損失は、比較例６と比べると非常に大きく軽減されている。これは前記した実施例と同じである。また、実施例１６は、内面のみに塗布したものであるが、この場合、最外表面の温度が１２０℃と大きく下がっている。これは内部でのヒーターから容器への熱の吸収が大きく軽減されたためと考えられる。よって、最表面の放射率は変わらなくても、表面温度が低いため熱損失量は大きく軽減されている。
【表４】
0005676371.tif 000005
【００５５】
実施例１７は、内側と外側の両方に塗布した例である。表面の温度が実施例１６より高くなった理由は不明である。しかし、放熱による熱損失は、実施例１６と比較しても大きく軽減されている。
【図１】
0005676371.tif 000006